(57)【要約】【課題】流動性食品が注出された後の包装容器１０を廃棄する場合に、環境に与える影響を小さくすることができるようにする。【解決手段】包装容器１０を形成した状態における外側から順に、少なくとも、最外層、印刷層及び最内層を備える。また、前記最外層及び最内層のうちの少なくとも最外層は、透明性及び生分解性が高く、耐破断強度が大きい生分解性ブレンドポリマーによって形成される。この場合、前記最外層及び最内層のうちの少なくとも最外層は、生分解性ブレンドポリマーによって形成されるので、印刷層の画像を十分に識別することができるだけでなく、流動性食品を注出した後の包装容器１０を廃棄した場合に、環境に与える影響を小さくすることができる。【選択図】図１
2006027623.tif 000002
【特許請求の範囲】
【請求項１】
所定の折曲げ加工によって形成された包装容器の包材において、
（ａ）前記包装容器を形成した状態における外側から順に、少なくとも、最外層、印刷層及び最内層を備え、
（ｂ）前記最外層及び最内層のうちの少なくとも最外層は、透明性及び生分解性が高く、耐破断強度が大きい生分解性ブレンドポリマーによって形成されることを特徴とする包材。
【請求項２】
前記生分解性ブレンドポリマーは、透明性及び生分解性の高い第１の生分解性ポリマーに、所定の量の第２の生分解性ポリマーを添加することによって形成される請求項１に記載の包材。
【請求項３】
前記第１の生分解性ポリマーはポリ乳酸系の透明生分解性樹脂である請求項２に記載の包材。
【請求項４】
前記第２の生分解性ポリマーはポリヒドロキシアルカノアートである請求項２又は３に記載の包材。
【請求項５】
前記生分解性ブレンドポリマーにおける前記第２の生分解性ポリマーの含有率は５〜１５〔％〕にされる請求項２〜４のいずれか１項に記載の包材。
【請求項６】
請求項１〜５のいずれか１項に記載の包材によって形成された包装容器。
【発明の詳細な説明】
【技術分野】
【０００１】
本発明は、包材及び包装容器に関するものである。
【背景技術】
【０００２】
従来、食品、例えば、茶、ジュース、スープ、アルコール類等の流動性を有する食品、すなわち、流動性食品を収容する包装容器を製造する場合、ウェブ状、板状等の包材が使用され、該包材の所定の箇所がヒートシール、超音波シール等の手法によってシールされることにより、包装容器が形成されるようになっている。例えば、ウェブ状の包材を使用する場合、充填（てん）機において、前記包材をチューブ状にし、縦シール装置によって縦方向にシールした後、チューブ状の包材の中に液体食品を充填しながら、所定の間隔で横シール装置によって横方向にシールして切断し、枕（まくら）状の原型容器を形成し、該原型容器を更に所定の形状に成形して包装容器を完成させるようにしている。
【０００３】
また、板状の包材を使用する場合、包材は、あらかじめ所定の形状を備え、所定の箇所に折り目が作られたブランケットとして形成される。そして、該ブランケットは、前記折り目に沿って折り曲げられて筒状カートンにされた後、一端が閉鎖され、他端が開口させられた有底筒状カートンにされる。次に、該有底筒状カートンの中に液体食品を充填し、他端を閉鎖することによって包装容器を完成させるようにしている。
【０００４】
前記各包材は、包装容器を形成した状態における内側から順に、最内層、紙基材及び最外層から成り、必要に応じて、最内層と紙基材との間にガスバリヤ層を備える。前記最内層及び最外層は紙基材にポリエチレン樹脂等の樹脂を被覆することによって形成される。また、ガスバリヤ層は、前記紙基材にアルミ箔（はく）等を被覆することによって形成される（例えば、特許文献１参照。）。
【特許文献１】特開平７−１０１５０号公報
【発明の開示】
【発明が解決しようとする課題】
【０００５】
しかしながら、前記従来の包装容器においては、最内層及び最外層に、例えば、生分解性の低いポリエチレン樹脂を使用しているので、流動性食品が注出された後の包装容器を廃棄する場合に、環境に与える影響が大きい。
【０００６】
本発明は、前記従来の包装容器の問題点を解決して、流動性食品が注出された後の包装容器を廃棄する場合に、環境に与える影響を小さくすることができる包材及び包装容器を提供することを目的とする。
【課題を解決するための手段】
【０００７】
そのために、本発明の包材においては、所定の折曲げ加工によって形成されるようになっている。
【０００８】
そして、前記包装容器を形成した状態における外側から順に、少なくとも、最外層、印刷層及び最内層を備える。また、前記最外層及び最内層のうちの少なくとも最外層は、透明性及び生分解性が高く、耐破断強度が大きい生分解性ブレンドポリマーによって形成される。
【０００９】
本発明の他の包材においては、さらに、前記生分解性ブレンドポリマーは、透明性及び生分解性の高い第１の生分解性ポリマーに、所定の量の第２の生分解性ポリマーを添加することによって形成される。
【００１０】
本発明の更に他の包材においては、さらに、前記第１の生分解性ポリマーはポリ乳酸系の透明生分解性樹脂である。
【００１１】
本発明の更に他の包材においては、さらに、前記第２の生分解性ポリマーはポリヒドロキシアルカノアートである。
【００１２】
本発明の更に他の包材においては、さらに、前記生分解性ブレンドポリマーにおける前記第２の生分解性ポリマーの含有率は５〜１５〔％〕にされる。
【００１３】
本発明の包装容器においては、請求項１〜５のいずれか１項に記載の包材によって形成される。
【発明の効果】
【００１４】
本発明によれば、包材においては、所定の折曲げ加工によって形成されるようになっている。
【００１５】
そして、前記包装容器を形成した状態における外側から順に、少なくとも、最外層、印刷層及び最内層を備える。また、前記最外層及び最内層のうちの少なくとも最外層は、透明性及び生分解性が高く、耐破断強度が大きい生分解性ブレンドポリマーによって形成される。
【００１６】
この場合、前記最外層及び最内層のうちの少なくとも最外層は、透明性及び生分解性が高い生分解性ブレンドポリマーによって形成されるので、印刷層の画像を十分に識別することができるだけでなく、流動性食品を注出した後の包装容器を廃棄した場合に、環境に与える影響を小さくすることができる。
【００１７】
また、生分解性ブレンドポリマーの耐破断強度が大きいので、包装容器を形成するに当たり、所定の折曲げ加工を行っても最外層が破断することがなく、包装容器内の流動性食品が外に滲（にじ）み出すのを防止することができる。
【発明を実施するための最良の形態】
【００１８】
以下、本発明の実施の形態について図面を参照しながら詳細に説明する。なお、この場合、ウェブ状の包材を使用して、流動性食品を収容する包装容器を製造する場合について説明する。
【００１９】
図１は本発明の実施の形態における包装容器を示す斜視図、図２は本発明の実施の形態における包装容器の充填機を示す斜視図、図３は本発明の実施の形態における包材の断面図である。
【００２０】
図１において、包装容器１０は、前面１２、後面１３、側面１４、１５、頂面１６及び底面１７を備え、前記各側面１４、１５には、頂面１６側から側面１４、１５側に折り曲げられた、三角形の形状を有する第１の耳片としての一対のトップフラップ１９（図１においてはそのうちの一つのトップフラップ１９だけが示される。）が、前記底面１７には、側面１４、１５側から底面１７側に折り曲げられた、三角形の形状を有する第２の耳片としての一対の図示されないボトムフラップが形成される。なお、Ｓ１は頂面１６、後面１３及び底面１７にわたって形成された第１のシール部分としての縦シール部分、Ｓ２は頂面１６及び各トップフラップ１９にわたって形成された第２のシール部分としての横シール部分である。また、底面１７及び各ボトムフラップにわたって横シール部分が形成される。本実施の形態において、包装容器１０は、正四面体の形状を有するが、少なくとも底面を備え、底面のほかに、側面、頂面等の他の面を備え、三角錐（すい）型、ブロック型、多角柱型（例えば、五つ以上の側面を備えた五角柱型、六角柱型、七角柱型、八角柱型等）、ゲーブルトップ型等の各種の形状を有することができる。
【００２１】
前記包装容器１０は、充填機において、図２に示されるような手順でウェブ状の包材２１を加工することにより形成される。
【００２２】
すなわち、ウェブ状の包材２１から包装容器１０を製造する場合、前記充填機において、包材２１は、リール２２の状態で図示されない繰出機にセットされ、該繰出機によって繰り出され、図示されない送り装置によって搬送される。そして、前記包材２１は、搬送されている間にパンチ穴が形成され、該パンチ穴を覆うように、図示されないインナテープ及びプルタブが貼（ちょう）着される。続いて、前記包材２１は、一方の縁部に図示されないストリップテープが貼着されて垂直方向に搬送され、搬送方向における複数の箇所に配設された図示されないフォーミングリングによって案内され、かつ、変形させられてチューブ状にされ、図示されない縦シール装置によって縦方向にシールされて包材チューブ２４になる。このとき、包材２１の一方の縁部の外側面と他方の縁部の内側面とがオーバラップさせられて縦シール部分Ｓ１が形成される。
【００２３】
続いて、流動性食品が、充填管２３を介して上方から供給され、包材チューブ２４内に充填される。なお、前記流動性食品には、例えば、茶、ジュース、スープ、アルコール類等の液体食品のほかに、液状調味料等の流動性を有するコロイド状、ゾル状の物質等も含まれる。また、全体として流動性を有するものであれば、流動性を有しない固体、ゲル等の成分を含有する物質も含まれる。
【００２４】
次に、前記包材チューブ２４は、図示されない横シール装置によって両側から挟持され、所定の間隔で横方向にシールされ、このとき、横シール部分Ｓ２が形成され、該横シール部分Ｓ２において包材チューブ２４は切断され、成形フラップによって変形させられ、枕状の原型容器２５が形成される。
【００２５】
なお、前記縦シール装置及び横シール装置には、ヒータ、インダクタ等を利用してヒートシールを行うもののほかに、超音波を利用して超音波シールを行うものを使用することができる。
【００２６】
続いて、前記原型容器２５は、所定の成形装置によって成形され、各トップフラップ１９が側面１４、１５側に、各ボトムフラップが底面１７側に向けて折り曲げられ、かつ、融着されて包装容器１０が完成する。
【００２７】
なお、ウェブ状の包材２１のほかに、板状の包材から包装容器１０を製造することもできる。その場合、包材は、あらかじめ所定の形状を備え、所定の箇所に折り目が作られたブランケットとして形成される。続いて、該ブランケットは、前記折り目に沿って折り曲げられて筒状カートンにされた後、一端が閉鎖され、他端が開口させられた有底筒状カートンにされる。次に、該有底筒状カートンは、充填機に送られ、該充填機において、有底筒状カートンの中に流動性食品が充填される。そして、有底筒状カートンの他端を閉鎖することによって包装容器１０が完成する。
【００２８】
次に、前記包材２１について説明する。
【００２９】
図３において、包材２１は、包装容器１０を形成した状態における外側から順に、最外層３２、印刷層３３、紙基材３４及び最内層３５から成る積層体構造を有する。
【００３０】
ところで、本実施の形態においては、印刷層３３の外側に最外層３２が形成されるので、最外層３２の透明性が低いと、印刷層３３のデザイン、文字等の画像を十分に識別することができなくなってしまう。また、ウェブ状の包材２１から包装容器１０を形成する場合、切断された包材チューブ２４を変形させて枕状の原型容器２５を形成したり、各トップフラップ１９を側面１４、１５側に、各ボトムフラップを底面１７側に向けて折り曲げたりする必要があり、板状の包材から包装容器を形成する場合も、板状の包材を折り曲げる必要があるので、最外層３２、最内層３５等の耐破断強度が小さいと、包装容器内の流動性食品、特に、液体食品が外に滲み出してしまう。
【００３１】
そのため、最外層３２及び最内層３５として、透明性が高く、耐破断強度が大きい樹脂として、例えば、ポリエチレンを使用することが考えられるが、その場合、流動性食品を注出した後の包装容器１０を廃棄した場合に、環境に与える影響が大きくなってしまう。
【００３２】
そこで、本実施の形態においては、最外層３２及び最内層３５のうちの少なくとも最外層３２に、透明性が高く、耐破断強度が大きく、しかも、生分解性の高い樹脂、すなわち、生分解性ブレンドポリマーを使用するようにしている。
【００３３】
該生分解性ブレンドポリマーは、第１の生分解性ポリマーとしての、透明性及び生分解性の高いポリ乳酸系の透明生分解性樹脂に、所定の量の第２の生分解性ポリマーとしてのポリヒドロキシアルカノアート
【００３４】
【化１】
2006027623.tif 000003
【００３５】
を添加することによって形成され、耐破断強度が大きくされる。
【００３６】
この場合、前記生分解性ブレンドポリマーにおいて、ポリヒドロキシアルカノアートの含有率は、５〜１５〔％〕、好ましくは、８〜１２〔％〕にされ、ポリ乳酸系の透明生分解性樹脂の含有率は、８５〜９５〔％〕、好ましくは、８８〜９２〔％〕にされる。
【００３７】
前記ポリヒドロキシアルカノアートにおいて、
ｎ＝１〜３
とし、
Ｒ＝アルキル基（炭素数が１〜８、好ましくは１〜３）
とし、以下のものを使用することができる。
【００３８】
ｎ＝１  Ｒ＝ハイドロゲン  ポリ（−３−ヒドロキシプロピオネート）
Ｒ＝メチル        ポリ（−３−ヒドロキシブチレート）
Ｒ＝エチル        ポリ（−３−ヒドロキシバレレート）
Ｒ＝プロピル      ポリ（−３−ヒドロキシヘキサノアート）
Ｒ＝ペンチル      ポリ（−３−ヒドロキシオクタノアート）
Ｒ＝ノニル        ポリ（−３−ヒドロキシドデカノアート）
ｎ＝２  Ｒ＝ハイドロゲン  ポリ（−４−ヒドロキシブチレート）
ｎ＝３  Ｒ＝ハイドロゲン  ポリ（−５−ヒドロキシバレレート）
そして、
ｎ＝２
Ｒ＝メチル
のブチレートと、
ｎ＝２
Ｒ＝プロピル
のヘキサノアートとの共重合体であるポリ（−３−ヒドロキシブチレート−コ−３−ヒドロキシヘキサノアート）を使用するのが最も好ましい。
【００３９】
前記最外層３２は透明性が高いので、印刷層３３の外側に最外層３２を形成しても、印刷層３３の画像を十分に識別することができる。
【００４０】
また、前記最外層３２は、耐破断強度が極めて大きく、ポリ乳酸系の透明生分解性樹脂だけを使用した場合より、耐破断強度を１０倍以上大きくすることができる。したがって、包装容器１０を形成するに当たり、切断された包材チューブ２４を変形させて枕状の原型容器２５を形成したり、各トップフラップ１９を側面１４、１５側に、各ボトムフラップを底面１７側に向けて折り曲げたり、板状の包材を折り曲げたりして、所定の折曲げ加工を行うときに、最外層３２が破断するのを防止することができる。したがって、包装容器１０内の流動性食品、特に、液体食品が外に滲み出すのを防止することができる。
【００４１】
さらに、最外層３２として生分解性の高い前記生分解性ブレンドポリマーが使用されるので、流動性食品を注出した後の包装容器１０を廃棄した場合に、環境に与える影響を小さくすることができる。
【００４２】
また、前記印刷層３３のインキとしては、フレキソ印刷用の水性又は油性のインキ、グラビア印刷用の油性のインキ、オフセット印刷用の硬化性のインキ等を使用することができる。
【００４３】
そして、前記紙基材３４は、クラフトパルプのような、包材２１の強度を大きくすることができ、吸水性の低い材料によって形成されるのが好ましい。そのために、前記紙基材３４として、晒（さらし）紙（ＦＢＬ）、未晒紙（ＵＢＬ）、晒紙の材料と未晒紙の材料との抄合せ紙（ＤＵＰＬＥＸ）、クレーコート紙、多層抄合せ紙（ＭＢ）等を使用することができる。
【００４４】
また、前記最内層３５としては、最外層３２と同様の、ポリ乳酸系の透明生分解性樹脂にポリヒドロキシアルカノアートを添加し、該ポリヒドロキシアルカノアートの含有率を、５〜１５〔％〕、好ましくは、８〜１２〔％〕とし、ポリ乳酸系の透明生分解性樹脂の含有率を、８５〜９５〔％〕、好ましくは、８８〜９２〔％〕とした生分解性ブレンドポリマーが使用される。
【００４５】
したがって、包装容器１０を形成するに当たり、切断された包材チューブ２４を変形させて枕状の原型容器２５を形成したり、各トップフラップ１９を側面１４、１５側に、各ボトムフラップを底面１７側に向けて折り曲げたり、板状の包材を折り曲げたりするときに、最内層３５が破断するのを防止することができる。その結果、包装容器１０内の流動性食品、特に、液体食品が紙基材３４に浸透し、包材２１が劣化するのを防止することができる。
【００４６】
さらに、最内層３５として生分解性の高い前記生分解性ポリマーが使用されるので、流動性食品を注出した後の包装容器１０を廃棄した場合に、環境に与える影響を小さくすることができる。
【００４７】
なお、最内層３５において、ポリ乳酸系の透明生分解性樹脂の含有率を１００〔％〕にした生分解性ポリマーを使用することができる。この場合、少なくとも、最外層３２の耐破断強度を大きくすることができるので、包装容器１０を形成するに当たり、最外層３２が破断するのを防止することができる。したがって、包装容器１０内の流動性食品、特に、液体食品が外に滲み出すのを防止することができる。
【００４８】
なお、生分解性ポリマーとして、他の生分解性の樹脂、例えば、微生物によって形成される３−ヒドロキシブチレート、３−ヒドロキシブチレート・３−ヒドロキシヴァリレート等の共重合体、化学的に合成される脂肪族ポリエステル等、天然高分子を含有するポリビニルアルコール／でんぷん複合体等を使用することができる。
【００４９】
さらに、最内層３５として、ポリエチレン、ポリプロピレン、エチレン系共重合体等のポリオレフィン系の樹脂、本実施の形態においては、低密度ポリエチレンを使用することができる。
【００５０】
次に、最内層３５に使用される生分解性ブレンドポリマーにおけるポリヒドロキシアルカノアートの含有率αを変化させたときの、耐破断強度について説明する。この場合、耐破断強度として、靱（じん）性について調べ、破断エネルギーＥを比較した。
【００５１】
【表１】
2006027623.tif 000004
【００５２】
この場合、ポリヒドロキシアルカノアートを１０〔％〕又は２０〔％〕添加すると、破断エネルギーＥが飛躍的に大きくなり、耐破断強度が極めて大きくなることが分かる。
【００５３】
次に、最内層３５の生分解性ブレンドポリマーにおけるポリヒドロキシアルカノアートの含有率αを変化させたときの、透明性について説明する。この場合、透明性について、約１〔ｍｍ〕の厚さの生分解性ブレンドポリマーのシートを作成し、該シートを所定の印刷面上に置いて、該印刷面の画像を、人の目で観察することによって評価した。
【００５４】
【表２】
2006027623.tif 000005
【００５５】
この場合、ポリヒドロキシアルカノアートを１０〔％〕添加すると、透明性が良好になり、画像の識別が可能であることが分かる。
【００５６】
したがって、ポリヒドロキシアルカノアートの含有率を５〜１５〔％〕、好ましくは、８〜１２〔％〕とするのが好ましい。
【００５７】
次に、本発明における包材２１の典型的な積層体構造について説明する。この場合、包材２１を形成した状態における外側から順に材料で表示する。なお、印刷層３３及び紙基材３４については、材料ではなく、印刷層及び紙基材と表示した。
【００５８】
生分解性ブレンドポリマー／印刷層／紙基材／生分解性ブレンドポリマー
生分解性ブレンドポリマー／印刷層／紙基材／生分解性ポリマー
生分解性ブレンドポリマー／印刷層／紙基材／ＬＤＰＥ
また、必要に応じて紙基材３４を除去することができる。
【００５９】
生分解性ブレンドポリマー／印刷層／生分解性ブレンドポリマー
生分解性ブレンドポリマー／印刷層／生分解性ポリマー
生分解性ブレンドポリマー／印刷層／ＬＤＰＥ
さらに、紙基材３４と最内層３５との間に、中間層としてポリビニルアルコールを配設したり、バリヤ層として、アルミ箔等を配設することができる。
【００６０】
生分解性ブレンドポリマー／印刷層／紙基材／ポリビニルアルコール／
アルミ箔／生分解性ブレンドポリマー
生分解性ブレンドポリマー／印刷層／紙基材／ポリビニルアルコール／
アルミ箔／生分解性ポリマー
生分解性ブレンドポリマー／印刷層／紙基材／ポリビニルアルコール／
アルミ箔／ＬＤＰＥ
なお、前記バリヤ層として、前記アルミ箔のほかに、金属膜、無機酸化物膜等、又はポリエステル（ＰＥＴ）、エチレンビニルアルコール共重合体（ＥＶＯＨ）、ナイロン（登録商標）、ポリ塩化ビニリデン等の非オレフィン系の樹脂のフィルムを使用することができる。前記無機酸化物膜は、蒸着フィルムによって形成され、該蒸着フィルムは、例えば、ポリエチレン、ポリプロピレン、エチレン系共重合体等のポリオレフィン系の樹脂、又はポリエステル、ポリビニルアルコール、ナイロン等の非オレフィン系の樹脂から成るフィルムに、酸化珪（けい）素、酸化錫（すず）、酸化亜鉛、酸化インジュウム、酸化チタン、酸化アルミニウム等の無機酸化物を、真空蒸着、スパッタリング、化学蒸着、プラズマ化学蒸着（ＰＣＶＤ）等によって蒸着することにより形成される。
【００６１】
本実施の形態においては、ウェブ状の包材２１を使用して包装容器を製造する場合について説明しているが、板状の包材を使用して包装容器を製造する場合に適用することもできる。
【００６２】
また、本実施の形態においては、包材２１に生分解性ブレンドポリマーを適用した例について説明しているが、透明な蓋（ふた）体に適用したり、板紙の外側に塗布される塗料に適用したりすることができる。
【００６３】
なお、本発明は前記実施の形態に限定されるものではなく、本発明の趣旨に基づいて種々変形させることが可能であり、それらを本発明の範囲から排除するものではない。
【図面の簡単な説明】
【００６４】
【図１】本発明の実施の形態における包装容器を示す斜視図である。
【図２】本発明の実施の形態における包装容器の充填機を示す斜視図である。
【図３】本発明の実施の形態における包材の断面図である。
【符号の説明】
【００６５】
１０    包装容器
２１    包材
３２    最外層
３３    印刷層
３５    最内層
【図１】
2006027623.tif 000006
【図２】
2006027623.tif 000007
【図３】
2006027623.tif 000008